(57)【特許請求の範囲】
【請求項１】
実測した酸性雨の成分から再現して作製した人工酸性雨を、年間降水量に基づく散布量で被験体であるセメント板にシャワー散布し、酸性雨による負荷を与え、また、晴天時の乾燥状態を再現し、セメント板を乾燥させ、この後若しくはこれと同時に、年間の太陽エネルギーの計測結果に基づくエネルギー量で紫外線をセメント板に照射し、紫外線による負荷を与え、セメント板の厚みの減少量を測定し、厚みの減少量で酸性雨の降雨及び紫外線照射による影響を複合的に評価することを特徴とする耐候性促進試験方法。
【請求項２】
セメント板を結露させ、結露による負荷を組み合わせて与え、その影響をも含めて評価する請求項１記載の耐候性促進試験方法。
【発明の詳細な説明】
【０００１】
【発明の属する技術分野】
この出願の発明は、耐候性促進試験方法に関するものである。さらに詳しくは、この出願の発明は、酸により劣化又は溶解する材質から形成された物品への酸性雨の影響も含めた耐候性を短期間に評価することのできる耐候性促進試験方法に関するものである。
【０００２】
【従来の技術】
セメント板をはじめとする各種無機質板が建物の外装材に広く利用されている。そこで、無機質板については、耐候性の向上を目指し、素材、表面コーティングなどの多方面から検討が加えられている。その検討において、実環境を元にして短期間で耐候性の評価が得られるような促進試験が行われている。
【０００３】
たとえば、スーパーＵＶ試験機を用いた紫外線照射による促進試験や、これに結露、散水を組み合わせた複合促進試験などが行われている。
【０００４】
【発明が解決しようとする課題】
しかしながら、環境問題として最近注目を集めている酸性雨に対しては対応が遅れているのが現状である。外装材に広く用いられる無機質板は、その材質上、多くが酸により劣化又は溶解しやすい。そこで、酸性ミストを用いた耐酸試験などが行われつつあるが、酸性ミストでは絶対的な酸の量が少なく、酸性雨による無機質硬化体の表面劣化を再現するまでには至っていない。なぜならば、負荷が小さく、促進試験としての加速倍率が小さいからである。通常の水、すなわち、中性の水を使った放水では、当然、酸性雨の降る地方における耐候性を評価することはできない。
【０００５】
しかも、従来では、酸性ミストを用いた耐酸試験と前述の紫外線照射による促進試験とを組み合わせた複合促進試験も行われていない。
【０００６】
この出願の発明は、このような事情に鑑みてなされたものであり、酸により劣化又は溶解する材質から形成された物品への酸性雨の影響も含めた耐候性を短期間に評価することのできる耐候性促進試験方法を提供することを解決すべき課題としている。
【０００７】
【課題を解決するための手段】
この出願の発明は、以上の課題を解決するものとして、実測した酸性雨の成分から再現して作製した人工酸性雨を、年間降水量に基づく散布量で被験体であるセメント板にシャワー散布し、酸性雨による負荷を与え、また、晴天時の乾燥状態を再現し、セメント板を乾燥させ、この後若しくはこれと同時に、年間の太陽エネルギーの計測結果に基づくエネルギー量で紫外線をセメント板に照射し、紫外線による負荷を与え、セメント板の厚みの減少量を測定し、厚みの減少量で酸性雨の降雨及び紫外線照射による影響を複合的に評価することを特徴とする耐候性促進試験方法（請求項１）を提供する。
【０００８】
また、この出願の発明は、セメント板を結露させ、結露による負荷を組み合わせて与え、その影響をも含めて評価すること（請求項２）を一形態として提供する。
【０００９】
以下、この出願の発明の耐候性促進試験方法についてさらに詳しく説明する。
【００１０】
【発明の実施の形態】
この出願の発明の耐候性促進試験方法では、前記の通り、実測した酸性雨の成分から再現して人工酸性雨を作製する。人工酸性雨は、地域ごとに成分や濃度を調整することが望ましい。一例として、イオン交換水、水道水などに硫酸、硝酸などの酸を溶解して作製することができる。溶解する酸の量は、当然、使用する硫酸、硝酸などの酸の濃度により異なる。酸の濃度を100％に換算した場合、たとえば、50.7リットルの水に硫酸を3.30g、硝酸を1.65g溶解すると、pH=3.5とすることができる。
【００１１】
この人工酸性雨を、前述のセメント板などの被験体にシャワー散布する。シャワー散布には、ポンプとシャワーノズルを用いて行うことができる。この時のシャワー散布量は、年間降水量に基づいて決めることができる。たとえば、紫外線照射（晴天時）を100時間とした場合、シャワー散布は、流量を20mm/分、１時間〜２時間の散布とすることができる。また、シャワー散布時の水滴径は、一般に雨の水滴径といわれている0.3mm〜0.4mmとすることが好ましい。こうして、被験体へ酸性雨による負荷を与える。
【００１２】
また、この出願の発明の耐候性促進試験方法では、晴天時の乾燥状態を再現し、被験体を乾燥させる。たとえば瓦などのセメント板の場合、晴天時の表面温度は60℃程度であるので、この温度に１時間程保持して乾燥させることができる。乾燥後若しくはこれと同時に、この出願の発明の耐候性促進試験方法では、年間の太陽エネルギーの計測結果に基づくエネルギー量で紫外線を被験体に照射し、被験体へ紫外線による負荷を与える。そして、酸性雨の降雨及び紫外線照射による被験体への影響を複合的に評価する。被験体がセメント板の場合、厚みの減少量を測定し、その厚み減少量で酸性雨の影響を評価することができる。この出願の発明の耐候性促進試験方法では、たとえば人工酸性雨のシャワー散布と紫外線照射による被験体への負荷を同等とすることにより、同じ比率で複合された酸性雨及び紫外線の促進試験が可能となる。
【００１３】
なお、この出願の発明の耐候性促進試験方法では、乾燥後などに被験体を結露させ、被験体に結露による負荷を組み合わせて与え、その影響をも含めて評価することもできる。たとえば、紫外線照射を６時間、結露を２時間とし、これを一サイクルとして合計22時間として被験体に負荷を与えることができる。
【００１４】
たとえば図１＜ａ＞＜ｂ＞は、それぞれ、異なるセメント板（瓦）について、酸性雨の降雨及び紫外線照射のサイクル促進試験を行った結果である。試験時間の経過とともに厚み減少量が増加していくことが確認される。従来の酸性ミストを用いた耐酸試験ではそのような厚み減少は確認されない。
【００１５】
なお、紫外線照射のみの負荷では厚みの減少は起こらなかった。
【００１６】
このように、この出願の発明の耐候性促進試験方法は、これまで行われていなかった酸性雨の降雨による促進試験を可能にし、しかも紫外線照射による促進試験との組合せを可能にする。
【００１７】
もちろん、この出願の発明は、以上の実施形態によって限定されるものではない。被験体の種類、人工酸性雨の成分、pH及び散布量、乾燥温度、紫外線照射及び結露時間などの細部については様々な態様が可能であることはいうまでもない。
【００１８】
【発明の効果】
以上詳しく説明した通り、この出願の発明によって、酸により劣化又は溶解する材質から形成された物品への酸性雨の影響も含めた耐候性を短期間に評価することができる。
【図面の簡単な説明】
【図１】＜ａ＞＜ｂ＞は、それぞれ、異なるセメント板について、酸性雨の降雨及び紫外線照射のサイクル促進試験を行った結果である。
【図１】
0003726763.tif 000002